(57)【要約】      （修正有）【課題】意匠性に優れた建材を提供する。【解決手段】板状に加工された天然石よりなり、前面に天然の穴を有した建材本体と、該建材本体の該穴内に保持された蓄光材２及び／又は蛍光材及び、概蓄光材２及び／又は蛍光材を覆う透明コーティング層３を設けてなる建材。【選択図】図２
2007100474.tif 000002
【特許請求の範囲】
【請求項１】
板状に加工された天然石よりなり、前面に天然の穴を有した建材本体と、
該建材本体の該穴内に保持された蓄光材及び／又は蛍光材と
を備えてなる建材。
【請求項２】
請求項１において、該蓄光材及び／又は蛍光材が、該穴の内面に担持されていることを特徴とする建材。
【請求項３】
請求項１において、該蓄光材及び／又は蛍光材の粉体が該穴内に充填されていることを特徴とする建材。
【請求項４】
請求項１ないし３のいずれか１項において、少なくとも該蓄光材及び／又は蛍光材を覆う透明コーティング層が設けられていることを特徴とする建材。
【請求項５】
請求項１において、前記穴に目止め材が充填されており、前記蓄光材及び／又は蛍光材は該目止め材に混合されていることを特徴とする建材。
【請求項６】
請求項５において、少なくとも該目止め材を覆う透明コーティング層が設けられていることを特徴とする建材。
【発明の詳細な説明】
【技術分野】
【０００１】
本発明は、前面に蓄光材及び／又は蛍光材が設けられた建材に関するものである。
【背景技術】
【０００２】
この種の従来技術として、特開平９−３０２９０４号、特開２００２−１６１６３０号及び実開平５−７１３３４号がある。
【０００３】
特開平９−３０２９０４号では、ビニール床シートの表面に円形の穴を設け、蓄光性蛍光材を該穴に充填している。
【０００４】
特開２００２−１６１６３０号には、浴室やキッチンの壁に用いられるタイルの表面に金属酸化物よりなる蓄光材を塗布した後、約８００℃で焼成して蓄光材をタイル表面に固着させたタイルが記載されている。
【０００５】
実開平５−７１３３４号のタイルは、次のａ，ｂ，ｃのいずれかの構成、
ａ：タイルの素地表面に蛍光材層を設け、その上に釉層を設ける；
ｂ：釉薬に蛍光材を含有させる；又は
ｃ：素地自体に蛍光材を含有させる；
を具備するようにしている。
【特許文献１】特開平９−３０２９０４号
【特許文献２】特開２００２−１６１６３０号
【特許文献３】実開平５−７１３３４号
【発明の開示】
【発明が解決しようとする課題】
【０００６】
上記特開平９−３０２９０４号に記載の床材では、円形の穴に蛍光材を充填しており、発光部が規格形状となり、意匠性に劣る。
【０００７】
上記特開２００２−１６１６３０号、実開平５−７１３３４号に記載のタイルは、前面の全体が発光するものであり、同様に意匠性に劣る。
【０００８】
本発明は、上記従来技術の問題点を解決し、意匠性に優れた、蓄光材及び／又は蛍光材を有する建材を提供することを目的とする。
【課題を解決するための手段】
【０００９】
請求項１の建材は、板状に加工された天然石よりなり、前面に天然の穴を有した建材本体と、該建材本体の該穴内に保持された蓄光材及び／又は蛍光材とを備えてなるものである。
【００１０】
請求項２の建材は、請求項１において、該蓄光材及び／又は蛍光材が、該穴の内面に担持されていることを特徴とするものである。
【００１１】
請求項３の建材は、請求項１において、該蓄光材及び／又は蛍光材の粉体が該穴内に充填されていることを特徴とするものである。
【００１２】
請求項４の建材は、請求項１ないし３のいずれか１項において、少なくとも該蓄光材及び／又は蛍光材を覆う透明コーティング層が設けられていることを特徴とするものである。
【００１３】
請求項５の建材は、請求項１において、前記穴に目止め材が充填されており、前記蓄光材及び／又は蛍光材は該目止め材に混合されていることを特徴とするものである。
【００１４】
請求項６の建材は、請求項５において、少なくとも該目止め材を覆う透明コーティング層が設けられていることを特徴とするものである。
【発明の効果】
【００１５】
石灰石等の天然石には、多数の穴が存在しており、これを板状に切断加工し、必要に応じ研磨加工した板状建材の前面にも多数の穴が存在し、且つこの穴は不規則に存在する。
【００１６】
本発明では、この穴内に蓄光材及び／又は蛍光材を保持させている。
【００１７】
この蓄光材及び／又は蛍光材が暗所にて光を発することにより、建材の該穴の部分のみが光って見える。この穴は、上記の通り不規則に存在するから、本発明の建材にあっては発光部が不規則に存在することになる。また、穴の形自体も不規則であるから、発光部が不規則であり、独得の意匠性を有したものとなる。
【００１８】
この蓄光材及び／又は蛍光材を穴の内面に担持させた場合、穴（凹穴）自体も建材の表面に残存するため、天然石独得の凹凸感、立体感を備え、意匠性及び高級感を有したものとなる。
【００１９】
この蓄光材及び／又は蛍光材を覆うように透明コーティング層を設けることにより、蓄光材及び／又は蛍光材の保持の耐久性が向上する。
【００２０】
本発明では、上記蓄光材及び／又は蛍光材を含んだ目止め材を穴に充填してもよい。
【００２１】
この場合も、目止め材を覆うように透明コーティング層を設けることにより、目止め材の耐久性が向上する。
【発明を実施するための最良の形態】
【００２２】
以下、本発明についてさらに詳細に説明する。
【００２３】
本発明で用い得る天然石としては、石灰石、大理石、御影石、凝灰石、砂岩、蛇紋石などが例示されるが、これらに限定されるものではない。
【００２４】
この天然石は、１辺が１０〜２００ｃｍの正方形ないし長方形の板状に切断加工され、必要に応じ研磨されて建材本体とされる。建材本体の厚さは１〜５ｃｍ程度が好適である。
【００２５】
建材本体の表面には、例えば図１に示すように、面積割合として０．５〜１０％程度となるように多数の穴１があいていることが好ましい。穴の深さは１ｍｍ以上であることが好ましい。穴は建材本体を貫通していないことが望ましい。
【００２６】
この建材本体の穴に保持させる蓄光材としては、各種希土類系蓄光材（アルミン酸ストロンチウム＋ユーロピウム，ネオジムドープ。アルミン酸カルシウム＋ユーロピウム，ジスプロシウムドープなど。）や、硫化亜鉛＋銅ドープなどを用いることができる。蛍光材としてはフルオレセイン系、スチルベンゼン系、各種希土類蛍光材などを用いることができる。
【００２７】
蓄光材及び／又は蛍光材は、穴の内面にのみ担持されてもよく、目止め材に混合されて目止め材と共に穴に充填されてもよい。穴の内面にのみ担持されている場合、明るい場所における外観に通常の天然石建材と変わりなく、夜間もしくは光照射した時のみ穴が光る。したがって、天然石の穴の奥行き、つまり立体感を損なうことなく、蓄光材及び／又は蛍光材を使用できる。
【００２８】
蓄光材及び／又は蛍光材を例えば図２（ａ）のように、穴の内面にのみ担持させるには、蓄光材及び／又は蛍光材のスラリーをスプレー、刷毛塗り、ディッピングなどにより建材本体の表面に付着させた後、穴以外の建材本体の前面の平坦部に付着したスラリーを拭き取るのが好適である。
【００２９】
この場合のスラリーとしては、濃度が３〜５０重量％程度のものが好適である。この濃度であれば、均一に薄く付着させることが容易である。
【００３０】
なお、例えば図２（ｂ）のように、蓄光材及び／又は蛍光材の乾粉を穴に充填し、表面の余剰の乾粉を拭き取ることにより、穴に蓄光材及び／又は蛍光材の乾粉を充填してもよい。
【００３１】
蓄光材及び／又は蛍光材を例えば図２（ｃ）のように、目止め材に混合しておく場合、目止め材としてはポルトランドセメント、白色セメント、ポリマーセメント、ポリスチレンなどを用いることができるが、これに限定されない。目止め材中には、蓄光材及び／又は蛍光材を乾燥時の重量％として３〜３０重量％程度含有させておくことが望ましい。
【００３２】
目止め材に蓄光材及び／又は蛍光材を添加してペースト状に混練した後、建材本体の前面の全体に塗り付けて建材本体の穴に充填し、次いで表面の余剰のペーストを拭き取ることが好ましい。
【００３３】
上記のように蓄光材及び／又は蛍光材を穴内面に担持ないし充填させるか、又は蓄光材及び／又は蛍光材含有目止め材を穴に充填した後、乾燥させ、次いで透明コーティング層形成用の液を塗布して透明コーティング層３を形成するのが好ましい。この透明コーティング層を設けることにより、蓄光材及び／又は蛍光材や目止め材の保持の耐久性が向上する。透明コーティング層形成用の液としては、シリコン系コーティング液や、水ガラス、フッ素樹脂系コーティング剤、アクリル樹脂系コーティング剤、シラン系コーティング剤、ウレタン系コーティング剤、各種ＵＶ硬化樹脂コーティング剤などを用いることができるが、これに限定されない。
【００３４】
なお、穴に蓄光材及び／又は蛍光材の乾粉を充填した場合には、通常は、この透明コーティング層を設けることにより乾粉の脱落を防止することが必要となる。
【実施例】
【００３５】
以下、実施例について説明する。
【００３６】
以下の実施例で用いた建材本体は、石灰岩（カリザアルバ）を４００×４００×１０ｍｍに切断し、表面を研磨したものである。この表面には、平均して面積割合として３％程度の穴があいている。穴の深さは平均して約２ｍｍである。
【００３７】
実施例１
上記建材本体の磨き面に夜光材（根本特殊化学Ｎ夜光ＮｕｍｉＮｏｖａＧ−３００Ｆ，蓄光材ともいう）の粉末を２０ｇ載せ、ゴムヘラで石灰石のピンホールや亀裂に埋め込むように塗り広げた。表面に残った夜光剤を湿布で拭き取り、乾燥したのち、シリコン系コート材（株式会社ＩＮＡＸ製リフレッシュマイクロガードフロア）を乾燥重量として５０ｇ／ｍ２の割合で塗布し、固化させて表面にコーティング層を形成した。
【００３８】
この建材を、蛍光灯（３２ｗ昼光色：距離約１ｍ）下で２０分放置し、暗室内へ移して表面を観察した。この結果、ピンホールや亀裂に入り込んだ夜光剤が光り星のように見えた。この夜光は５時間以上継続した。
【００３９】
実施例２
上記建材本体の磨き面に夜光材（根本特殊化学Ｎ夜光ＮｕｍｉＮｏｖａＧ−３００Ｆ，Ｖ−３００Ｍ，ＢＧ−３００Ｆ）７５重量部に水２５重量部を加えてペースト状にしたものをそれぞれ表面に載せ、ゴムヘラでランダムに混ぜながらピンホールや亀裂に埋め込むように塗り広げた。表面に残った夜光剤を湿布で拭き取り、乾燥したのち水ガラスの１０％溶液を刷毛で塗布して、１４０℃で１２０分熱処理し、固化させてコーティング層を形成した。
【００４０】
この建材を、蛍光灯（３２ｗ昼光色：距離約１ｍ）下で２０分放置し、暗室内へ移して表面を観察した。この結果、ピンホールや亀裂に入り込んだ夜光剤が光り、星のように見えた。この夜光は５時間以上継続した。
【００４１】
実施例３
上記建材本体の磨き面に夜光材（日亜コーポレーションＮＰ−２８５０−０１）を１０％の水分散液として１００ｍｍ２当たり５ｇをスプレーで塗布した。表面に残った夜光剤を湿布で拭き取り乾燥したのち、シリコン系コート材（株式会社ＩＮＡＸ製リフレッシュマイクロガードフロア）を塗布し、固化させて表面にコーティング層を形成した。
【００４２】
蛍光灯（３２ｗ昼光色：距離約１ｍ）下で２０分放置し、暗室内へ移して表面を観察した。この結果、ピンホールや亀裂に入り込んだ夜光剤が光り、星のように見えた。この夜光は５時間以上継続した。
【００４３】
実施例４
実施例１〜３において夜光材の代わりに蛍光材（エアプランウン社ＳＰＬシリーズ、シンロイヒ社カラーベースＳＰ１０シリーズ）を使い、暗闇でブラックライトを照射したところ、同様に蛍光材が発光した。この発光の強さは、蓄光材が蓄光後発光するより強く鮮やかに発光することが認められた。
【図面の簡単な説明】
【００４４】
【図１】穴を有した建材本体の一例を示す斜視図である。
【図２】建材の穴部分の構成の一例を示す拡大断面図である。
【符号の説明】
【００４５】
１  穴
２  蓄光材
３  コーティング層
【図１】
2007100474.tif 000003
【図２】
2007100474.tif 000004